Brevet FR3072681A1 (20190426)

REVENDICATIONS1. Pâte, destinée à être utilisée dans un procédé de stéréolithographie pour fabriquer une pièce métallique ou en céramique, comprenant une poudre de particules métalliques ou en céramique, un ou plusieurs précurseurs photopolymérisables d'une première résine, un photoamorceur et un additif optique, l'additif optique étant choisi parmi la silice, un polythiophène, un alcool polyvinylique, un polypropylène, un polysiloxane, et une seconde résine, préalablement réticulée et broyée.\n<CLM>\1\tPâte selon la revendication 1, caractérisée en ce que l'additif optique représente de 0,1% à 20% en poids par rapport à la poudre de particules métalliques ou en céramique.\n<CLM>\1\tPâte selon l'une des revendications 1 et 2, caractérisée en ce que l'additif optique est sous forme de particules, les particules ayant une plus grande dimension inférieure à 20um, et de préférence inférieure ou égale à 10um.\n<CLM>\1\tPâte selon l'une quelconque des revendications précédentes, caractérisée en ce que les particules métalliques ou en céramique ont une plus grande dimension inférieure à 45um, et de préférence inférieure à 25um.\n<CLM>\1\tPâte selon l'une quelconque des revendications précédentes, caractérisée en ce que les particules métalliques ou en céramique sont sphériques.\n<CLM>\1\tPâte selon l'une quelconque des revendications précédentes, caractérisée en ce que la poudre de particules métalliques ou en céramique représente au moins 35% volumique de la pâte, et de préférence de 40% à 60% volumique. 16\n<CLM>\1\tPâte selon l'une quelconque des revendications précédentes, caractérisée en ce que le ou les précurseurs photopolymérisables de la première résine sont de type acrylate, uréthane acrylate, polyétheracrylate modifié par une amine, époxyacrylate ou polyesteracrylate. 5\n<CLM>\1\tPâte selon l'une quelconque des revendications précédentes, caractérisée en ce que la seconde résine est de type acrylate.\n<CLM>\1\tPâte selon l'une quelconque des revendications précédentes, 10 caractérisée en ce qu'elle a une viscosité supérieure à 5Pa.s, et de préférence supérieure ou égale à 10Pa.s, à une vitesse de cisaillement de 100s4, à 25°C.\n<CLM>\1\tPâte selon l'une quelconque des revendications précédentes, caractérisée en ce qu'elle comprend : 15 - 40% à 50% volumique de poudre de particules métalliques ou en céramique, - 40% à 60% volumique d'un ou plusieurs précurseurs photopolymérisables d'une première résine, - 0,1% à 10% volumique de photoamorceur, 20 - 0,5% à 10% en poids par rapport à la poudre de particules métalliques ou en céramique d'additif optique, l'additif optique étant de préférence du polypropylène, ou une seconde résine préalablement réticulée et broyée.\n<CLM>\1\tProcédé de fabrication d'une pièce métallique ou en céramique 25 comprenant au moins les étapes successives a), b), c) suivantes : a) Mise en forme d'une pièce par stéréolithographie, la mise en forme étant réalisée en : al) formant une couche de pâte, telle que définie dans l'une quelconque des revendications 1 à 10, 17 a2) photopolymérisant le ou les précurseurs photopolymérisables de la première résine, les étapes al) et a2) formant un cycle pouvant être répété plusieurs fois, b) Réalisation d'un premier traitement thermique à une première 5 température Td de manière à éliminer la première résine, c) Réalisation d'un second traitement thermique à une deuxième température Tf, supérieure à la première température Td, de manière à fritter les particules métalliques ou en céramique pour obtenir une pièce métallique ou en céramique. 10\n<CLM>\1\tProcédé selon la revendication 11, caractérisée en ce que la couche de pâte formée à l'étape al) à une épaisseur allant de 20um à 200u.m.\n<CLM>\1\tProcédé selon l'une des revendications 11 et 12, caractérisé en ce 15 que l'étape a2) est réalisée sous irradiation UV pendant une durée inférieure à 30s.\n<CLM>\1\tProcédé selon la revendication précédente, caractérisé en ce que la durée est inférieure à 10s, et de préférence inférieure à 2s. 20\n<CLM>\1\tProcédé selon l'une quelconque des revendications 11 à 14, caractérisé en ce que la couche de pâte a une épaisseur allant de 30um à 50um et en ce que l'irradiation UV est réalisée pendant une durée de 0,5s à ls.\n<CLM>\1\tProcédé selon l'une quelconque des revendications 11 à 15, 25 caractérisé en ce que l'étape a2) est réalisée avec un laser ou par traitement numérique de la lumière.